【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
１つ以上の太陽電池およびポリ（ビニルブチラール）封止材を含む太陽電池アセンブリを含む太陽電池モジュールであって、（ｉ）前記太陽電池アセンブリが銀部品をさらに含み；（ｉｉ）前記銀部品が元素銀を含み；（ｉｉｉ）前記銀部品が前記ポリ（ビニルブチラール）封止材に接触し；（ｉｖ）前記ポリ（ビニルブチラール）封止材が、ポリ（ビニルブチラール）ポリマー、前記ポリ（ビニルブチラール）封止材の全重量を基準として約１５〜約４５重量％の１種類以上の可塑剤、および約０．１〜約２重量％の１種類以上の不飽和複素環式化合物を含む、太陽電池モジュール。
【請求項２】
太陽電池モジュールを製造するための予備積層アセンブリであって、前記予備積層アセンブリが：
少なくとも１つの太陽電池と銀部品とを含む太陽電池アセンブリと；
約０．２５ｍｍ〜約１．２ｍｍの厚さを有し、ポリ（ビニルブチラール）封止材を含むポリ（ビニルブチラール）シートであって、前記ポリ（ビニルブチラール）封止材がポリ（ビニルブチラール）樹脂と、前記ポリ（ビニルブチラール）封止材の全重量を基準として約１５〜約４５重量％の可塑剤と、約０．１〜約２重量％の不飽和複素環式化合物とを含み；場合により、ＡＳＴＭ  Ｅ３１３−０５に準拠して、相対湿度（ＲＨ）８５％および８５℃において１，０００Ｖのバイアスで１０００時間後に測定した場合に、前記ポリ（ビニルブチラール）シートが約６０以下の黄色度指数を有してもよい、ポリ（ビニルブチラール）シートとを含み；
前記ポリ（ビニルブチラール）シートが前記銀部品に接触している、予備積層アセンブリ。
【請求項３】
太陽電池モジュール中のポリ（ビニルブチラール）封止材の変色を軽減または防止する方法であって：
ポリ（ビニルブチラール）封止材を含むポリ（ビニルブチラール）シートを提供するステップであって、前記ポリ（ビニルブチラール）封止材が、ポリ（ビニルブチラール）樹脂と、前記ポリ（ビニルブチラール）封止材の全重量を基準として、約１５〜約４５重量％の可塑剤と、約０．１〜約２重量％の不飽和複素環式化合物とを含み、場合によりＡＳＴＭ  Ｅ３１３−０５に準拠して、相対湿度（ＲＨ）８５％および８５℃において１，０００Ｖのバイアスで１０００時間後に測定した場合に、前記ポリ（ビニルブチラール）シートが約６０以下の黄色度指数を有してもよいステップと；
太陽電池アセンブリを前記ポリ（ビニルブチラール）シート中に封止することによって太陽電池モジュールを形成するステップであって、前記太陽電池アセンブリが、前記ポリ（ビニルブチラール）シートに接触する銀部品を含むステップと；
前記太陽電池モジュールをある期間、一連の条件下で運転するステップとを含み；
前記ポリ（ビニルブチラール）封止材の前記黄色度指数が前記運転期間後に変化しない；あるいは
前記運転期間後の前記ポリ（ビニルブチラール）封止材の前記黄色度指数の変化が、前記太陽電池モジュールと実質的に同一である第２の太陽電池モジュール中、同じ一連の条件下で同じ運転期間後の第２のポリ（ビニルブチラール）封止材の前記黄色度指数の変化よりも小さく；前記第２のポリ（ビニルブチラール）封止材は不飽和複素環式化合物を含まない、方法。
【手続補正２】
【補正対象書類名】明細書
【補正対象項目名】００９３
【補正方法】変更
【補正の内容】
【００９３】
本発明の特定の好ましい実施形態について説明を行い具体的に例示してきたが、本発明がこのような実施形態に限定されることを意図したものではない。以下の特許請求の範囲に記載されるような本発明の範囲および意図から逸脱せずに種々の変形を行うことができる。
以下、本発明の態様を示す。
１．１つ以上の太陽電池およびポリ（ビニルブチラール）封止材を含む太陽電池アセンブリを含む太陽電池モジュールであって、（ｉ）前記太陽電池アセンブリが銀部品をさらに含み；（ｉｉ）前記銀部品が元素銀を含み；（ｉｉｉ）前記銀部品が前記ポリ（ビニルブチラール）封止材に接触し；（ｉｖ）前記ポリ（ビニルブチラール）封止材が、ポリ（ビニルブチラール）ポリマー、前記ポリ（ビニルブチラール）封止材の全重量を基準として約１５〜約４５重量％の１種類以上の可塑剤、および約０．１〜約２重量％の１種類以上の不飽和複素環式化合物を含む、太陽電池モジュール。
２．前記不飽和複素環式化合物が、１Ｈ−ベンゾトリアゾールまたは式：
【化１７】
2012516062.tif 000001
で表される非２−Ｈ置換ベンゾトリアゾール誘導体、
あるいはイミダゾールまたは式：
【化１８】
2012516062.tif 000002
で表されるイミダゾール誘導体であり、
式中、Ｒは水素原子または置換基を表し；前記不飽和複素環式化合物が２つ以上の置換基Ｒを含む場合、前記置換基Ｒは同一の場合も異なる場合もあり；前記置換基Ｒは、分枝状または非分枝状、直鎖状または環状のアルキル基；非分枝状または分枝状、直鎖状または環状、芳香族または非芳香族の一不飽和または多不飽和炭化水素基；アミノ基；ヒドロキシル基；アルコキシ基；ならびにハロゲン原子からなる群から選択され；さらに前記置換基Ｒの１つ以上は、１つ以上の同じ場合も異なる場合もあるハロゲン原子、あるいは１〜４個の炭素原子を含む１つ以上の同じ場合も異なる場合もある、分枝状または非分枝状アルキル基で場合により置換されていてもよい、上記１に記載の太陽電池モジュール。
３．Ｒが、水素、あるいは１〜４個の炭素原子を有する分枝状および直鎖状のアルキル基からなる群から選択される置換基を表す、上記２に記載の太陽電池モジュール。
４．前記不飽和複素環式化合物が、１Ｈ−ベンゾトリアゾール；５−メチル−１Ｈ−ベンゾトリアゾール；イミダゾール；２−メチルイミダゾール；および１Ｈ−１，２，３−トリアゾールからなる群から選択される、上記１に記載の太陽電池モジュール。
５．前記ポリ（ビニルブチラール）封止材が約０．２〜約０．５重量％の前記不飽和複素環式化合物を含む、上記１に記載の太陽電池モジュール。
６．前記ポリ（ビニルブチラール）封止材がポリ（ビニルブチラール）シートの形態であり；前記ポリ（ビニルブチラール）シートが、ＡＳＴＭ  Ｅ３１３−０５に準拠して１，０００Ｖのバイアス下、８５℃および相対湿度（ＲＨ）８５％において１０００時間後に測定した場合に、約６０以下の黄色度指数を有する、上記１に記載の太陽電池モジュール。
７．前記ポリ（ビニルブチラール）封止材が、前記ポリ（ビニルブチラール）の全重量を基準として約０．０１〜約１重量％の少なくとも１種類のＵＶ吸収剤；約０．０１〜約１重量％の少なくとも１種類の熱安定剤；約０．０１〜約１重量％の少なくとも１種類のヒンダードアミン；および約０．０１〜約１重量％の少なくとも１種類のキレート剤からなる群から選択される１種類以上の添加剤をさらに含む、上記１に記載の太陽電池モジュール。
８．前記ＵＶ吸収剤が２Ｈ−置換ベンゾトリアゾール誘導体類である；あるいは前記熱安定剤がオクチルフェノールまたはブチル化ヒドロキシトルエンを含む；あるいは前記ヒンダードアミンが、２，２，６，６−テトラメチルピペラジン、２，２，６，６−テトラメチルピペラジノール、２−（ジメチルアミノ）ピリジン、４−（ジメチルアミノ）ピリジン、Ｎ−ブチルピペリジン、Ｎ，Ｎ−ジエチルシクロヘキシルアミン、およびヒンダードアミン光安定剤からなる群から選択される；あるいは前記キレート剤が、エチレンジアミン四酢酸、エチレンジアミン一酢酸、エチレンジアミン二酢酸、エチレンジアミン三酢酸、エチレンジアミン、トリス（２−アミノエチル）アミン、およびジエチレントリアミン五酢酸からなる群から選択される、上記７に記載の太陽電池モジュール。
９．前記銀部品が実質的に純粋な銀からなる、あるいは前記銀部品が少なくとも約２重量％の元素銀を含む、あるいは前記銀部品が銀合金を含み、前記合金が少なくとも約２重量％の元素銀を含む、上記１に記載の太陽電池モジュール。
１０．前記銀部品が、導電性ペースト、接続線、導電性コーティング、および反射フィルムからなる群から選択される、上記１に記載の太陽電池モジュール。
１１．前記太陽電池が、単結晶シリコン（ｃ−Ｓｉ）および多結晶シリコン（ｍｃ−Ｓｉ）系の太陽電池からなる群から選択されるウエハ系太陽電池を含む、あるいは前記太陽電池が薄膜太陽電池を含み、前記薄膜太陽電池が、非晶質シリコン（ａ−Ｓｉ）、微結晶シリコン（μｃ−Ｓｉ）、テルル化カドミウム（ＣｄＴｅ）、銅セレン化インジウム（ＣＩＳ）、二セレン化銅インジウム／ガリウム（ＣＩＧＳ）、光吸収染料、および有機半導体からなる群から選択される１種類以上の材料を含む、上記１に記載の太陽電池モジュール。
１２．太陽電池モジュールを製造するための予備積層アセンブリであって、前記予備積層アセンブリが：
少なくとも１つの太陽電池と銀部品とを含む太陽電池アセンブリと；
約０．２５ｍｍ〜約１．２ｍｍの厚さを有し、ポリ（ビニルブチラール）封止材を含むポリ（ビニルブチラール）シートであって、前記ポリ（ビニルブチラール）封止材がポリ（ビニルブチラール）樹脂と、前記ポリ（ビニルブチラール）封止材の全重量を基準として約１５〜約４５重量％の可塑剤と、約０．１〜約２重量％の不飽和複素環式化合物とを含み；場合により、ＡＳＴＭ  Ｅ３１３−０５に準拠して、相対湿度（ＲＨ）８５％および８５℃において１，０００Ｖのバイアスで１０００時間後に測定した場合に、前記ポリ（ビニルブチラール）シートが約６０以下の黄色度指数を有してもよい、ポリ（ビニルブチラール）シートとを含み；
前記ポリ（ビニルブチラール）シートが前記銀部品に接触している、予備積層アセンブリ。
１３．前記ポリ（ビニルブチラール）シートと同じ場合も異なる場合もある第２のポリ（ビニルブチラール）シートであって、前記太陽電池アセンブリに接触する第２のポリ（ビニルブチラール）シートと；
前記ポリ（ビニルブチラール）シートに接触する保護外層と；
前記保護外層と同じ場合も異なる場合もある第２の保護外層であって、前記第２のポリ（ビニルブチラール）シートに接触する前記第２の保護外層と；
前記太陽電池アセンブリおよび前記ポリ（ビニルブチラール）シートに接触する基板またはスーパーストレートと
からなる群から選択される１つ以上の追加層をさらに含む、上記１２に記載の予備積層アセンブリ。
１４．太陽電池モジュール中のポリ（ビニルブチラール）封止材の変色を軽減または防止する方法であって：
ポリ（ビニルブチラール）封止材を含むポリ（ビニルブチラール）シートを提供するステップであって、前記ポリ（ビニルブチラール）封止材が、ポリ（ビニルブチラール）樹脂と、前記ポリ（ビニルブチラール）封止材の全重量を基準として、約１５〜約４５重量％の可塑剤と、約０．１〜約２重量％の不飽和複素環式化合物とを含み、場合によりＡＳＴＭ  Ｅ３１３−０５に準拠して、相対湿度（ＲＨ）８５％および８５℃において１，０００Ｖのバイアスで１０００時間後に測定した場合に、前記ポリ（ビニルブチラール）シートが約６０以下の黄色度指数を有してもよいステップと；
太陽電池アセンブリを前記ポリ（ビニルブチラール）シート中に封止することによって太陽電池モジュールを形成するステップであって、前記太陽電池アセンブリが、前記ポリ（ビニルブチラール）シートに接触する銀部品を含むステップと；
前記太陽電池モジュールをある期間、一連の条件下で運転するステップとを含み；
前記ポリ（ビニルブチラール）封止材の前記黄色度指数が前記運転期間後に変化しない；あるいは
前記運転期間後の前記ポリ（ビニルブチラール）封止材の前記黄色度指数の変化が、前記太陽電池モジュールと実質的に同一である第２の太陽電池モジュール中、同じ一連の条件下で同じ運転期間後の第２のポリ（ビニルブチラール）封止材の前記黄色度指数の変化よりも小さく；前記第２のポリ（ビニルブチラール）封止材は不飽和複素環式化合物を含まない、方法。